(57)【要約】  スキルミオンを生成する際の消費電力を低減可能なスキルミオン生成方法を提供する。このスキルミオン生成方法では、キラルな結晶構造を有する絶縁性の磁性体１２に磁場発生部１４からの磁場を印加しながら、電場発生部１６を用いて磁性体１２に対し局所的に電場を印加する。これにより、磁性体１２の内部にスキルミオンが生成される。磁性体１２は少なくとも部分的に２〜３００ｎｍの範囲内の厚さを有する薄膜状であることが好ましく、磁場発生部１４は、磁性体１２の表面に対して略垂直に磁場を印加することが好ましい。
2016158230.tif 000002
【特許請求の範囲】
【請求項１】
スキルミオン相を有する絶縁性の磁性体と、
前記磁性体に対し電場を印加することにより、前記磁性体内部にスキルミオンを生成する電場発生部と、
を備えることを特徴とする、スキルミオン生成装置。
【請求項２】
前記磁性体に磁場を印加する磁場発生部を更に備えることを特徴とする、請求項１に記載のスキルミオン生成装置。
【請求項３】
前記磁場発生部は、前記磁場を前記磁性体の表面に対して略垂直に印加することを特徴とする、請求項２に記載のスキルミオン生成装置。
【請求項４】
前記電場発生部は、針状の電極を有しており前記磁性体に対し局所的に前記電場を印加することを特徴とする、請求項１〜３のいずれか一項に記載のスキルミオン生成装置。
【請求項５】
前記磁性体において前記電場が印加される領域が前記磁性体の縁の近傍に位置することを特徴とする、請求項１〜４のいずれか一項に記載のスキルミオン生成装置。
【請求項６】
前記磁性体は、少なくとも部分的に２〜３００ｎｍの範囲内の厚さを有する薄膜状であることを特徴とする、請求項１〜５のいずれか一項に記載のスキルミオン生成装置。
【請求項７】
前記磁性体がキラルな結晶構造を有することを特徴とする、請求項１〜６のいずれか一項に記載のスキルミオン生成装置。
【請求項８】
スキルミオン相を有する絶縁性の磁性体に対し、電場発生部からの電場を印加することにより、前記磁性体内部にスキルミオンを生成することを特徴とする、スキルミオン生成方法。
【請求項９】
前記磁性体に対して磁場を更に印加することを特徴とする、請求項８に記載のスキルミオン生成方法。
【請求項１０】
前記磁場を前記磁性体の表面に対して略垂直に印加することを特徴とする、請求項９に記載のスキルミオン生成方法。
【請求項１１】
前記電場発生部が針状の電極を有し、前記磁性体に対し前記針状の電極から局所的に前記電場を印加することを特徴とする、請求項８〜１０のいずれか一項に記載のスキルミオン生成方法。
【請求項１２】
前記磁性体において前記電場が印加される領域が前記磁性体の縁の近傍に位置することを特徴とする、請求項８〜１１のいずれか一項に記載のスキルミオン生成方法。
【請求項１３】
前記磁性体は、少なくとも部分的に２〜３００ｎｍの範囲内の厚さを有する薄膜状であることを特徴とする、請求項８〜１２のいずれか一項に記載のスキルミオン生成方法。
【請求項１４】
前記磁性体がキラルな結晶構造を有することを特徴とする、請求項８〜１３のいずれか一項に記載のスキルミオン生成方法。
【請求項１５】
スキルミオン相を有し、複数の記憶領域を含む絶縁性の磁性体と、
書き込み対象とされた前記記憶領域に対し電場を印加することにより、情報を保持するためのスキルミオンを当該記憶領域に生成する電場発生部と、
を備えることを特徴とする、磁気記憶装置。
【請求項１６】
書き込み対象とされた前記記憶領域に磁場を印加する磁場発生部を更に備えることを特徴とする、請求項１５に記載の磁気記憶装置。
【発明の詳細な説明】
【技術分野】
【０００１】
本発明は、スキルミオン生成装置、スキルミオン生成方法、および磁気記憶装置に関する。
【背景技術】
【０００２】
非特許文献１には、キラルな金属磁性体中のスキルミオンを、微小な電流により駆動する技術が開示されている。また、特許文献１及び非特許文献１には、キラルな金属磁性体からなる帯状の薄膜試料に角部（切り欠き）を設け、所定強度の磁場を印加しながら該試料に電流を流すことにより、角部を起点としてスキルミオンを生成する方法が開示されている。
【先行技術文献】
【特許文献】
【０００３】
【特許文献１】特開２０１４−１７５４１７号公報
【非特許文献】
【０００４】
【非特許文献１】X Z Yu, N Kanazawa, W Z Zhang, T Nagai, T Hara, K Kimoto, Y Matsui, Y Onose, Y Tokura, “Skyrmion flow near room temperature in an ultralow current density”, Nature Communications, 3, 988, 7 August 2012
【非特許文献２】Junichi Iwasaki, Masahito Mochizuki, and Naoto Nagaosa, “Current-induced skyrmion dynamics in constricted geometries”, Nature Nanotechnology, Volume 8, Pages 742-747, 8 September 2013
【発明の概要】
【発明が解決しようとする課題】
【０００５】
磁性体の磁化構造（電子スピンの配列）をデジタル情報として利用する磁気素子は、不揮発性、高い耐放射線性などの特徴を有するエレクトロニクスデバイスとして注目されており、その磁気情報を電気的に操作する試みが近年盛んに行われている。【０００６】
近年、空間反転対称性を有しないキラルな結晶構造を有する一部の磁性体（例えば、ＭｎＳｉ，Ｆｅ1-xＣｏxＳｉ，ＦｅＧｅ等）に外部磁場を印加することにより、該磁性体中において複数のスキルミオンが三角格子状に配列されたスキルミオン結晶が生成されることが確認されている。図１３は、一個のスキルミオンの電子スピンの配列を模式的に示す斜視図であり、図中の各矢印は電子スピンの方向を示している。スキルミオンは、複数の電子スピンが渦巻状に配列されて成り、その中心部の磁化方向は外部磁場に対して反平行となっており、その周辺部の磁化方向は印加された外部磁場に対して平行となっている。【０００７】
スキルミオンは、量子化されたトポロジカルな不変量であるスキルミオン数によって特徴付けられる。スキルミオン数は、連続的な変化に対して不変である。すなわち、強磁性体ではスピンの向きが一方向に揃っているが、そのような状態から一部のスピンの向きを連続的に変化させることによりスキルミオンのスピン配列を生成することは不可能である。従って、スキルミオンのスピン配列を生成する為には、スピンの向きに不連続的な変化を与える必要があり、そのときスキルミオン数の不連続な変化を伴う。それ故に、スキルミオンは、一度生成されると粒子的な安定性を有する。スキルミオンは、直径が３〜１００ｎｍ程度であり極めて小さい。従って、スキルミオンを磁気記憶装置に応用することにより、単位情報を記憶するために必要な面積を、磁気バブルメモリなどの従来装置に比べて格段に小さくすることができる。【０００８】
しかしながら、例えば特許文献１及び非特許文献２に記載された方法では、スキルミオンを生成する際に、抵抗率がゼロよりも大きい金属磁性体中を電流が流れる。従って、金属磁性体においてジュール熱が発生する。このジュール発熱によるエネルギー損失は、スキルミオンを用いた磁気記憶装置の消費電力を増大させる一因となる。【０００９】
本発明は、このような問題点に鑑みてなされたものであり、スキルミオンを生成する際の消費電力を低減可能なスキルミオン生成装置、スキルミオン生成方法、および磁気記憶装置を提供することを目的とする。
【課題を解決するための手段】
【００１０】
上述した課題を解決するために、本発明によるスキルミオン生成装置は、スキルミオン相を有する絶縁性の磁性体と、磁性体に対し電場を印加することにより、磁性体内部にスキルミオンを生成する電場発生部と、を備える。また、本発明によるスキルミオン生成方法は、スキルミオン相を有する絶縁性の磁性体に対し、電場発生部からの電場を印加することにより、磁性体内部にスキルミオンを生成する。【００１１】
従来より、スキルミオンを発現するキラルな磁性体としては、ＭｎＳｉ，Ｆｅ1-xＣｏxＳｉ，ＦｅＧｅといったＢ２０型と呼ばれる結晶構造を有する金属磁性体が知られているが、キラルな結晶構造を有する絶縁性の磁性体（例えばＣｕ2ＯＳｅＯ3）においても、スキルミオン相が見出された。本発明者は、前述した課題を解決するために、このような絶縁性の磁性体に電場を印加することにより、該磁性体中にスキルミオンを生成する方法を見出した。絶縁性の磁性体に印加された電場は、磁性体にジュール発熱を生じさせない。従って、スキルミオンを生成する際の消費電力を低減することができ、例えば省電力の磁気記憶装置を好適に実現できる。【００１２】
また、上記のスキルミオン生成装置は、磁性体に磁場を印加する磁場発生部を更に備えてもよい。また、本発明によるスキルミオン生成方法は、磁性体に対して磁場を更に印加してもよい。これにより、磁性体中にスキルミオンを効率良く生成することができる。【００１３】
また、上記のスキルミオン生成装置及びスキルミオン生成方法は、磁場を磁性体の表面に対して略垂直に印加してもよい。スキルミオンの外周部を構成する電子スピンと、スキルミオンの中心部を構成する電子スピンとは、互いに逆向きであり、且つ薄膜の厚さ方向を向く。また、スキルミオンの外周部は、磁場と平行な方向に磁化される。従って、このように磁性体の表面に対して略垂直な方向に磁場を印加することにより、スキルミオンを効率良く生成することができる。【００１４】
また、上記のスキルミオン生成装置では、電場発生部が、針状の電極を有しており磁性体に対し局所的に電場を印加してもよい。同様に、上記のスキルミオン生成方法では、電場発生部が針状の電極を有し、磁性体に対し針状の電極から局所的に電場を印加してもよい。【００１５】
磁性体にジュール発熱を生じさせることなくスキルミオンを生成する方法としては、例えば、該磁性体に対し局所的に磁場や電磁波を印加または照射することも考えられる。しかし、そのような方法では、磁場や電磁波を印加する領域を、単一のスキルミオンを生成可能な程度に小さく絞ることが困難である。電場であれば、前述した磁場や電磁波とは異なり、針状の電極を用いることによって、単一のスキルミオンを生成可能な程度に印加領域を小さく絞ることが可能となる。【００１６】
また、上記のスキルミオン生成装置及びスキルミオン生成方法では、磁性体において電場が印加される領域が磁性体の縁の近傍に位置してもよい。これにより、スキルミオンが磁性体の縁に助けられて容易に生成される。【００１７】
また、上記のスキルミオン生成装置及びスキルミオン生成方法では、磁性体が、少なくとも部分的に２〜３００ｎｍの範囲内の厚さを有する薄膜状であってもよい。このように、生成されるスキルミオンの直径より小さいか又は３倍程度以下の厚さを有する擬二次元状（すなわち薄膜状）に磁性体を形成することにより、広い温度範囲でスキルミオンが存在することが可能になり、常温に近い温度でも上記のスキルミオン生成方法及びスキルミオン生成装置を利用できることが期待される。【００１８】
また、上記のスキルミオン生成装置及びスキルミオン生成方法では、磁性体がキラルな結晶構造を有してもよい。【００１９】
また、本発明による磁気記憶装置は、スキルミオン相を有し、複数の記憶領域を含む絶縁性の磁性体と、書き込み対象とされた記憶領域に対し局所的に電場を印加することにより、情報を保持するためのスキルミオンを当該記憶領域に生成する針状の電極と、を備えることを特徴とする。このような磁気記憶装置によれば、上述したスキルミオン生成装置の構成を含むことにより、スキルミオンを生成する際の消費電力を低減でき、省電力の磁気記憶装置を好適に実現できる。【００２０】
また、上記の磁気記憶装置は、書き込み対象とされた記憶領域に磁場を印加する磁場発生部を更に備えてもよい。これにより、磁性体中にスキルミオンを効率良く生成することができる。
【発明の効果】
【００２１】
本発明によるスキルミオン生成装置、スキルミオン生成方法、および磁気記憶装置によれば、スキルミオンを生成する際の消費電力を低減することができる。
【図面の簡単な説明】
【００２２】
【図１】図１は、第１実施形態に係るスキルミオン生成装置の構成を概略的に示す斜視図である。
【図２】図２は、電子スピンの変化の様子を概念的に示す斜視図である。
【図３】図３は、Ｃｕ2ＯＳｅＯ3のモデルの相図を示す。
【図４】図４（ａ）〜図４（ｏ）は、スキルミオン形成過程における磁化ベクトル及び電気分極ベクトルのシミュレーション結果を示す図である。
【図５】図５は、電場印加領域の径方向に沿って整列配置される磁化ベクトルおよび電気分極ベクトルの時空間的動態を模式的に示す図である。
【図６】図６（ａ）〜図６（ｃ）は、磁性体の縁に対する電場印加領域の位置を示す図である。
【図７】図７は、電場強度と、生成されたスキルミオン数との関係を示すグラフである。
【図８】図８（ａ）〜図８（ｄ）は、スキルミオン生成過程を模式的に示す図である。
【図９】図９は、外部磁場の大きさを変化させたときの電場強度と生成されたスキルミオン数との関係を示すグラフである。
【図１０】図１０（ａ）〜図１０（ｐ）は、スキルミオン形成過程における磁化ベクトル及び電気分極ベクトルのシミュレーション結果を示す図である。
【図１１】図１１は、第２変形例を示す図である。
【図１２】図１２は、第２実施形態に係る磁気記憶装置の構成を概略的に示す図である。
【図１３】図１３は、スキルミオンの電子スピンの配列を模式的に示す斜視図である。
【発明を実施するための形態】
【００２３】
以下、添付図面を参照しながら本発明によるスキルミオン生成装置、スキルミオン生成方法、および磁気記憶装置の実施の形態を詳細に説明する。なお、図面の説明において同一の要素には同一の符号を付し、重複する説明を省略する。
【００２４】
（第１実施形態）
図１は、本発明の第１実施形態に係るスキルミオン生成装置の構成を概略的に示す斜視図である。図１に示されるように、このスキルミオン生成装置１Ａは、磁性体１２と、磁場発生部１４と、電場発生部１６とを備える。
【００２５】
磁性体１２は、スキルミオン相を有する絶縁性の磁性体である。ここで、「スキルミオン相を有する」とは、磁気相図上においてスキルミオンが安定して存在し得ることを意味する。このような磁性体としては、キラルな磁性体、すなわち結晶構造に反転対称性が無い磁性体が好適である。絶縁性のキラルな磁性体としては、例えばＣｕ2ＯＳｅＯ3が挙げられる。Ｃｕ2ＯＳｅＯ3には、所定の磁場や温度の条件下において、複数のスキルミオンが三角格子状に配列されたスキルミオン結晶が生成され得ることが確認されている。
【００２６】
スキルミオンの安定性は、磁性体１２の厚さに依存する。磁性体１２がバルク状である場合には、スキルミオン相は、温度（Ｔ）と磁場（Ｂ）とによって示される相図において、極めて狭い領域に現れる傾向がある。これに対し、磁性体１２が薄膜状である場合には、スキルミオン相は相図の広い領域に現れる傾向がある。従って、磁性体１２は、少なくとも部分的に薄膜状（擬二次元状）であることが好ましい。これにより、広い温度範囲でスキルミオンが存在することが可能になり、また、常温に近い温度において本実施形態のスキルミオン生成装置１Ａを利用可能となることが期待される。
【００２７】
一例では、磁性体１２の厚さは、図１３に示されたスキルミオンにおける渦巻状のスピン配列の直径よりも小さいか、あるいは直径の３倍程度以下であるとよい。これにより、スキルミオンの２次元的挙動を可能にできる。スキルミオンの直径は、典型的には３ｎｍ〜１００ｎｍであるから、磁性体１２の好適な厚さは、例えば２ｎｍ〜３００ｎｍの範囲内である。
【００２８】
また、磁性体１２の全体が薄膜状であっても良いし、磁性体１２の一部が薄膜状であっても良い。磁性体１２の全体が薄膜状である場合には、支持用の基材１８の上に磁性体１２が配置されてもよい。また、磁性体１２の一部が薄膜状である場合には、磁性体１２は、全体として厚い磁性体の一部が薄膜状に加工されることにより形成されてもよい。
【００２９】
磁場発生部１４は、磁性体１２に磁場を印加する。磁場発生部１４は、例えば、磁場を磁性体１２の表面に対して略垂直に印加する。図１３に示されたように、スキルミオンの外周部を構成する電子スピンと、スキルミオンの中心部を構成する電子スピンとは、互いに逆向きであり、且つ薄膜状の磁性体１２の厚さ方向を向く。また、スキルミオンの外周部は、磁場と平行な方向に磁化される。従って、このように磁性体１２の表面に対して略垂直な方向に磁場を印加することにより、スキルミオンを効率良く生成することができる。
【００３０】
電場発生部１６は、磁性体１２に対し電場を印加することにより、磁性体１２の内部にスキルミオンを生成する。本実施形態では、電場発生部１６は針状の電極を有しており、磁性体１２に対し局所的に電場を印加する。針状の電極は磁性体１２の表面に対向して配置されており、その先端は磁性体１２の表面に垂直な方向に突出している。電場発生部１６は、電源１７の一方の端子に電気的に接続されている。また、電源１７の他方の端子は、磁性体１２の裏面側に設けられた基材１８に電気的に接続されている。基材１８は導電性材料からなり、電場発生部１６と対向する下部電極を構成する。従って、上述した局所的な電場は、電場発生部１６と基材１８との間に配置された磁性体１２を貫通する。この電場は、例えば直径が１０ナノメートル〜１００ナノメートルの範囲内にある領域に印加されることが好適である。
【００３１】
以上に説明した構成を備えるスキルミオン生成装置１Ａを用いた、本実施形態のスキルミオン生成方法は次の通りである。まず、磁場発生部１４によって、磁性体１２に対してスキルミオンが生成可能な適切な強度の磁場を印加する。次に、磁場を印加しながら、電場発生部１６を用いて磁性体１２に対し局所的に電場を印加する。すると、磁性体１２内部において一方向に揃っていた電子スピンの方向が、電場によって変化する。図２は、その変化の様子を概念的に示す斜視図であり、図中の矢印は電子スピンの方向を示す。そして、一部の電子スピンの反転が生じ、その後に電場の印加を止めて磁化構造を緩和させることで、電子スピンが渦状に空間分布した単一のスキルミオンＳｋが生成される。
【００３２】
ここで、電場の印加によってスキルミオンが生成される原理は次の通りである。磁気構造を構成する磁化が、平行や反平行ではなく３６０度未満で１８０度以外の有限の角度でもって隣り合っている場合、その磁気構造は非共線的であるという。スキルミオンは典型的な非共線的な磁気構造の一つである。絶縁性の磁性体中における非共線的な磁気構造は、スピン軌道相互作用と呼ばれる物質中の相互作用を通じて、電子分布の空間的な偏りである電気分極を発現する。この電気分極は、それを引き起こす非共線的磁気構造と強く結合しているので、電場を印加して電気分極の配列を変化させることにより、磁気構造自体も電気分極と連動して生成される。このように、本実施形態のスキルミオン生成装置１Ａ及び生成方法は、絶縁性の磁性体１２中に形成されるスキルミオンと電気分極との結合を利用している。以下、このような生成原理について詳細に説明する。
【００３３】
例えばＣｕ2ＯＳｅＯ3の結晶構造及び磁化構造は、４つのＣｕ2+イオンを含む四面体状を呈している。そして、３つのスピンが上向き、１つのスピンが下向きの共線状スピン配列が、それぞれの四面体において実現される。磁性単位としてのこれらの４つのスピンは、単位磁化ベクトルｍiとして扱われることができる。薄膜状のＣｕ2ＯＳｅＯ3の磁気作用は、正方格子上における古典ハイゼンベルグ模型によって記述され得る。そのハミルトニアンは、次の数式（１）によって表される。
【数１】
2016158230.tif 000003
但し、数式（１）においてｇ＝２であり、γは正方格子上の直交するボンドに対応する単位方向ベクトルである。また、Ｊは強磁性交換相互作用の結合定数であり、Ｄはジャロシンスキー・守谷相互作用の結合定数であり、μBはＣｕ2ＯＳｅＯ3の透磁率であり、μ0は真空透磁率である。一例では、Ｊ＝１（ｍｅＶ）であり、Ｄ／Ｊ＝０．０９である。このハミルトニアンは、磁性体表面に対して垂直に印加される静磁場Ｈ＝（０，０，Ｈz）に対する強磁性交換相互作用、ジャロシンスキー・守谷相互作用、及び、ゼーマン相互作用を含んでいる。
【００３４】
図３は、このモデルの相図を示す。スキルミオンの結晶相は、下記の数式（２）の範囲において現れ、螺旋形の強磁性相に囲まれている。
【数２】
2016158230.tif 000004
【００３５】
スキルミオン結晶相において、スキルミオンは三角格子状に並んで結晶化する。このとき、磁化ベクトルｍiは、各スキルミオンの周辺において静磁場Ｈに対し平行となり、中心において静磁場Ｈに対し反平行となる。スキルミオンが生成される際、スキルミオン結晶と強磁性相との間の相転移は最も重要な条件である。スキルミオンは、結晶形状としてだけでなく強磁性相の相欠陥としても現れる。以下、強磁性的に磁化が一様に揃った絶縁性の磁性体薄膜に対し電場発生部１６からの電場を印加することによって、単離されたスキルミオンが作成され得ることを詳細に説明する。
【００３６】
非共線的なスキルミオンの磁化構造は、スピン依存性の金属−リガンド混成メカニズムによって、電気分極を誘発する。立方晶の対称性により、ｉ番目の四面体における電気分極ベクトルｐiは、三次元の磁化成分ｍia、ｍibおよびｍicを用いて、次の数式（３）のように表される。
【数３】
2016158230.tif 000005
但し、実験データから、Ｃｕ2ＯＳｅＯ3における定数λの値は５．６４×１０-27（μＣｍ）である。スキルミオンを成す磁化ベクトルｍiによって誘発される電気分極ｐiの空間分布は、上記の数式（３）から算出される。また、電気分極ｐiの空間分布は、薄膜平面の選択に応じて変化する。
【００３７】
ここで、正味の磁化ベクトルＭおよび強誘電性分極ベクトルＰは、それぞれ、次の数式（４）及び（５）により表される局所的な寄与の和として与えられる。
【数４】
2016158230.tif 000006
【数５】
2016158230.tif 000007
ここで、添え字ｉは、３つが上向き、１つが下向きであるスピン群を有する銅イオンの四面体の番号を示し、Ｎはその四面体の総数である。そして、Ｖ（＝１．７６×１０-28ｍ3）は、四面体一つ当たりが占める空間の体積である。
【００３８】
上述したような磁気と電気との結合は、電気分極の分布を調整することによって電気的にスキルミオンを作成し操作する機会を提供する。このことを確認するために、本発明者は、四次のルンゲ・クッタ法を使用してランダウ・リフシッツ・ギルバート方程式を数値解析することにより、局所的に電場が印加された下での数値的な磁化ベクトルｍiおよび電気分極ベクトルｐiの動態シミュレーションを行った。その方程式は、次の数式（６）によって表される。
【数６】
2016158230.tif 000008
但し、αＧ（＝０．０４）はギルバート減衰定数である。有効磁場Ｈieffは、次の数式（７）に表されるハミルトニアンから、数式（８）によって算出される。
【数７】
2016158230.tif 000009
【数８】
2016158230.tif 000010
【００３９】
数式（７）の右辺第１項は、モデル・ハミルトニアン関数（前述した数式（１）を参照）である。また、数式（７）の右辺第２項は、局所的な電気分極ベクトルｐiと電場Ｅとの結合を表す。すなわち、数式（７）の右辺第２項は、電場Ｅが領域Ｃの範囲内に一定時間印加されるものとすると、次の数式（９）のように表される。
【数９】
2016158230.tif 000011
【００４０】
本発明者によるシミュレーションによれば、単一のスキルミオンは、例えば［１１１］面を表面とする絶縁性のキラル磁性体の薄膜試料において、面直方向の静磁場Ｈの下、磁場方向に一様磁化した強磁性体中で生成される。図４（ａ）〜図４（ｏ）は、スキルミオン形成過程における磁化ベクトルｍi及び電気分極ベクトルｐiのシミュレーション結果を示す図である。図４（ａ）〜図４（ｄ）は、電場印加開始からそれぞれ０．９２４ナノ秒後、１．１８８ナノ秒後、１．２５４ナノ秒後、及び３．９６ナノ秒後における電気分極ベクトルｐiの向きを矢印で示し、且つ、ｐz／λ（ｐzは電気分極ベクトルｐiのうち面直成分すなわち磁性体表面に垂直な成分）の変化の様子を色の濃淡で示している。また、図４（ｅ）〜図４（ｈ）は、電場印加開始からそれぞれ上記の経過時間後における磁化ベクトルｍiの向きを矢印で示し、磁化ベクトルｍiの面直成分ｍzの変化の様子を色の濃淡で示している。更に、図４（ｉ）〜図４（ｌ）は、磁化ベクトルｍiの二次元分布を立体的に示しており、図４（ｍ）〜図４（ｏ）は、それぞれ図４（ｊ）〜図４（ｌ）のジャロシンスキー・守谷相互作用のエネルギーの二次元分布を立体的に示している。なお、図４では、試料中央の直径４０サイトの円内にある磁化に電場を印加し、電場印加開始から１．９８ナノ秒後に電場をオフしている。また、図４では、磁性体に一様に印加する面直磁場をｇμBμ0Ｈz／Ｊ＝６．３×１０−３とし、試料中央の直径４０サイトの円内に印加する面直電場をＥz＝−３．９８×１０９（Ｖ／ｍ）としている（Ｅzは電場Ｅの面直成分）。
【００４１】
成分Ｅzが負である電場Ｅの印加は、図４（ａ）〜（ｃ）に示されるように、電場印加領域において、電気分極ｐiの再配列を引き起こす。そして、図４（ｅ）〜（ｇ）、（ｉ）〜（ｋ）に示されるように、この電気分極ｐiの再配列に伴って、その領域内の大部分の磁化ベクトルｍiが、面直方向から面内方向（すなわち磁性体表面に沿った方向）へ回転する。本発明者は、図４（ｆ）と図４（ｇ）との間、及び図４（ｊ）と図４（ｋ）との間に、電場印加領域の中心において局所的な磁化ベクトルｍiの１８０度の反転が瞬時に生じることを見出した。図４（ｍ）〜図４（ｏ）に示されるように、ジャロシンスキー・守谷相互作用のエネルギーは、磁化ベクトルｍiが局所的に瞬時に反転する直前に著しく増大し、反転した直後に著しく減少する。これらのエネルギー変化は、図４（ｍ）及び図４（ｎ）において、鋭い正及び負のピークとしてそれぞれ現れている。
【００４２】
局所的な磁化ベクトルｍiの反転が一たび生じると、電場Ｅのオフの後、図４（ｄ）、図４（ｈ）、図４（ｌ）、及び図４（ｏ）に示されるように、磁化ベクトルｍi、電気分極ｐi、及びジャロシンスキー・守谷相互作用のエネルギーの空間分布の緩和によって、磁化配置の緩和と再構成が自発的に生じ、単離されたスキルミオンＳｋが生成される。このようなスキルミオン構造の全発生過程は、２〜３ナノ秒以内といった極めて短い時間に生じる。
【００４３】
以上に説明したスキルミオンの電気的生成メカニズムにおいては、次の２つの事実が重要である。一つは、磁化ベクトルｍiにおいて面直成分ｍzが支配的であるか若しくは磁化ベクトルｍiが［１１１］軸に対して平行である場合、静磁場Ｈのもとで局所的な電気分極ｐi（ｐz＜０）が生じ、磁化ベクトルｍiにおいて面内方向成分が支配的であるか若しくは磁化ベクトルｍiが［１１１］軸に対して垂直である場合、静磁場Ｈのもとで局所的な電気分極ｐi（ｐz＞０）が生じる点である。他の一つは、数式（１）に示されたジャロシンスキー・守谷相互作用（但しＤ＞０）が、磁化ベクトルｍiの時計周りの回転の伝播（磁化ベクトルｍiの並び方向（図５（ａ）の矢印Ａ１）に沿った伝播）に有利に働く点である。
【００４４】
図５（ａ）〜（ｅ）は、電場印加領域の径方向に沿って整列配置される磁化ベクトルｍiおよび電気分極ベクトルｐiの時空間的動態を模式的に示す図である。図５（ａ）に示されるように、全ての磁化ベクトルｍiが面直方向を向いている最初の強磁性状態においては、全ての電気分極ベクトルｐiは面直方向（但しｐz＞０）を向いている。そして、Ｅz＜０である電場Ｅが印加されると、図５（ｂ）に示されるように、ｐz＞０の状態からｐz＜０の状態に電気分極ベクトルｐiが反転することに伴い、磁化ベクトルｍiは面内方向へ回転する。このとき、電場印加領域の周縁部近傍におけるこのような磁化ベクトルｍiの回転は時計回りである傾向がある。それは、磁化ベクトルｍiの空間的変化がジャロシンスキー・守谷相互作用の存在下において電場印加領域の外側の強磁性領域と滑らかに接続されるようにするためである。これに対し、電場印加領域の中心付近における磁化ベクトルｍiの回転は、図５（ｃ）に示されるように、必然的に反時計回りとなる。しかし、それはジャロシンスキー・守谷相互作用に関する限り不都合な変化である。そして、Ｅz＜０及びｐz＜０である領域において磁化ベクトルｍiが面内方向を向いている場合、磁化ベクトルｍiは、極めて急激に反時計回りに回転する。このような磁化配置は、図４（ｍ）に示されたような鋭い正のピークを伴う、大きなジャロシンスキー・守谷相互作用のエネルギーの損失を引き起こす。磁化ベクトルｍiのこの不安定なエネルギー配列を解消するために、中心の磁化ベクトルｍiは、図５（ｄ）に示されるように、最終的にｍz＞０の状態からｍz＜０の状態に反転する。この局所的な磁化ベクトルｍiの瞬間的な反転により、電場印加領域の中心に位置する磁化ベクトルｍiは、図４（ｎ）に示されたような鋭い負のピークを伴う大きなジャロシンスキー・守谷相互作用のエネルギーの利得を獲得する。こうして局所的に反転した磁化ベクトルｍiは、スキルミオンの核となる。図４（ｌ）及び図４（ｏ）に示されるように、電場Ｅがオフとされた後においても、磁化ベクトルｍiの配列はスキルミオンのスピン構造を維持する。
【００４５】
ここで、スキルミオンの生成に必要な電場Ｅの強さは、磁性体中における電場印加位置によって異なる。例えば、磁性体の縁（edge）の近傍に電場を印加する場合、その他の場合と比較して、スキルミオンの生成に必要な電場の強さを抑えることができる。磁性体の縁から遠い位置に電場を印加する際には、磁化ベクトルｍiを局所的に反転させるために大きなエネルギーを消費する。これに対し、磁性体の縁から近い位置に電場を印加する際には、比較的小さなエネルギーによって磁化ベクトルｍiを局所的に反転させることができる。その理由としては、磁性体の縁から近い位置では回転させるべきスピンの個数が少ないこと、及び、磁性体の縁においては磁化の分布が不連続であり、それによって位相不変量の連続的な変化が可能になり、位相幾何学的な制約が緩和されることが挙げられる。
【００４６】
図６（ａ）〜図６（ｃ）は、磁性体１２の縁１２ａに対する電場印加領域２１の位置を示す図であり、半径ｒが２０サイトである電場印加領域２１と縁１２ａとの間の距離ｄが、８１サイトである場合（図６（ａ））、３５サイトである場合（図６（ｂ））、及び２１サイトである場合（すなわち電場印加領域２１が縁１２ａとほぼ接している場合。図６（ｃ））をそれぞれ示す。また、図７は、図６（ａ）〜図６（ｃ）に示された各場合における電場強度と、生成されたスキルミオン数との関係を示すグラフであり、グラフＧ１１は図６（ａ）に、グラフＧ１２は図６（ｂ）に、グラフＧ１３は図６（ｃ）にそれぞれ対応している。
【００４７】
図７のグラフＧ１１に示されるように、電場印加領域２１が磁性体１２の縁１２ａから遠く離れている場合には、スキルミオン生成のための電場の閾値Ｅｓ１の絶対値は大きな値（例えば４．０×１０８（ｅＶ／ｍ））となる。これに対し、図７のグラフＧ１２に示されるように、電場印加領域２１が磁性体１２の縁１２ａから近い場合には、スキルミオン生成のための電場の閾値Ｅｓ２の絶対値は格段に小さな値（例えば１．４×１０８（ｅＶ／ｍ））となる。
【００４８】
図８は、電場印加領域２１の位置を図６（ｂ）とした場合における、スキルミオン生成過程を模式的に示す図である。電場の印加開始後０．３３ナノ秒の時点では、磁化ベクトルｍiが回転を開始する（図８（ａ））。なお、図中の破線は電場印加領域２１を示す。次に、電場の印加開始後０．６６ナノ秒の時点では、磁性体１２の縁１２ａにおいて磁化ベクトルｍiが反転し、スキルミオンの種が発生する（図８（ｂ））。続いて、電場の印加開始後０．９９ナノ秒の時点では、スキルミオンの種が電場印加領域２１に向けて移動する（図８（ｃ））。その後、電場の印加開始後１．９８ナノ秒の時点では、スキルミオンＳｋが電場印加領域２１内において安定して維持される（図８（ｄ））。このように、電場印加領域２１が縁１２ａの近傍に位置する場合、スキルミオンは、縁１２ａに助けられることにより容易に生成される。
【００４９】
なお、図７のグラフＧ１３に示されるように、電場印加領域２１が磁性体１２の縁１２ａにほぼ接する場合には、スキルミオンは生成されない。この場合、極めて小さな電場によって磁化ベクトルｍiが反転するが、電場がオフとされた直後に、スキルミオンの種は縁１２ａに吸収され、消滅する。
【００５０】
上記の結果から、磁性体１２の表面に垂直な方向から見た本実施形態の電場発生部１６の中心（針状電極の先端）と磁性体１２の縁１２ａとの距離は、２０ｎｍ〜４０ｎｍの範囲に含まれることが好ましい。
【００５１】
スキルミオンの生成に必要な電場の強さは、電場印加領域２１の位置だけでなく、例えば外部磁場の強さによっても異なる。図９は、スキルミオン結晶相と強磁性相との臨界磁場（ｇμBμ0Ｈz／Ｊ＝６．２５×１０-3）近傍で外部磁場の大きさを変化させたときの電場強度と生成されたスキルミオン数との関係を示すグラフであり、グラフＧ２１はｇμBμ0Ｈz／Ｊ＝６．５×１０-3とした場合、グラフＧ２２はｇμBμ0Ｈz／Ｊ＝６．３×１０-3とした場合、グラフＧ２３はｇμBμ0Ｈz／Ｊ＝５．７×１０-3とした場合をそれぞれ示している。この場合、電場の閾値は、グラフＧ２１では１．７×１０8（ｅＶ／ｍ）、グラフＧ２２では１．４×１０8（ｅＶ／ｍ）、グラフＧ２３では１．１×１０8（ｅＶ／ｍ）となっており、スキルミオン結晶相と強磁性相との相境界近傍では、外部磁場Ｈzが小さいほど、スキルミオンの生成に必要な電場の強さが小さくなることがわかる。
【００５２】
以上に説明した、本実施形態によるスキルミオン生成装置およびスキルミオン生成方法により得られる効果について説明する。磁性体に電流を流すことでスキルミオンを生成する方式と異なり、本実施形態では、絶縁性の磁性体１２に電場を印加することによってスキルミオンを生成する。絶縁性の磁性体１２に印加される電場は、磁性体１２にジュール発熱を生じさせない。従って、スキルミオンを生成する際の消費電力を低減することができ、例えば省電力の磁気記憶装置を好適に実現できる。
【００５３】
また、本実施形態のように、電場発生部１６が針状の電極を有し、磁性体１２に対し針状の電極から局所的に電場を印加してもよい。磁性体１２にジュール発熱を生じさせることなくスキルミオンを生成する方法としては、例えば、磁性体１２に対し局所的に磁場や電磁波を印加または照射することも考えられる。しかし、そのような方法では、磁場や電磁波を印加する領域を、単一のスキルミオンを生成可能な程度に小さく絞ることが困難である。電場であれば、前述した磁場や電磁波とは異なり、針状の電極を用いることによって、単一のスキルミオンを生成可能な程度に印加領域を小さく絞ることが可能となる。
【００５４】
（第１変形例）
上記実施形態では、強磁性相となる強さの面直磁場（ｇμBμ0Ｈz／Ｊ＝６．３×１０−３）を磁性体に印加してシミュレーションを行ったが（図４を参照）、ヘリカル磁性相となる強さの面直磁場を印加した状態においても、スキルミオンを好適に生成することができる。すなわち、本変形例のシミュレーションによれば、単一のスキルミオンは、例えば［００１］面を表面とする絶縁性のキラル磁性体の薄膜試料において、面直方向に印加した静磁場Ｈが強い時に実現する強磁性状態中だけでなく、面直方向に印加した静磁場Ｈが弱い時に実現するヘリカル磁性状態中においても生成され得る。
【００５５】
図１０（ａ）〜図１０（ｈ）は、電場印加開始直後（０ナノ秒後）と、電場印加開始からそれぞれ０．１３２ナノ秒後、０．３３ナノ秒後、０．６６ナノ秒後、０．７９２ナノ秒後、０．９９ナノ秒後、１．３２ナノ秒後、及び１．９８ナノ秒後における電気分極ｐiの向きを矢印で示し、且つ、ｐx／λ（ｐxは電気分極ベクトルｐiの面直成分）の変化の様子を色の濃淡で示している。また、図１０（ｉ）〜図１０（ｐ）は、電場印加開始からそれぞれ上記の経過時間後における磁化ベクトルｍiの向きを矢印で示し、磁化ベクトルのｍiの面直成分ｍzの変化の様子を色の濃淡で示している。なお、図１０では、試料中央近傍の直径４０サイトの円内にある磁化に電場を印加し、電場印加開始から０．６６ナノ秒後に電場をオフしている。また、図１０では試料に一様に印加する面直磁場をｇμＢμ０Ｈｚ／Ｊ＝１．８７５×１０−３とし、試料中央の直径４０サイトの円内に印加する面直電場をＥz＝＋３．９８×１０９（Ｖ／ｍ）としている。
【００５６】
成分Ｅzが正である電場Ｅの印加は、図１０（ａ）〜（ｄ）に示されるように、電場印加領域において電気分極ｐiの再配列を引き起こす。そして、図１０（ｉ）〜（ｌ）に示されるように、この電気分極ｐiの再配列に伴って、その領域内の大部分の磁化ベクトルｍiが、面直方向から面内方向（すなわち磁性体表面に沿った方向）へ回転する。そして、電場印加領域の中心において局所的な磁化ベクトルｍiの１８０度の反転が瞬時に生じる。局所的な磁化ベクトルｍiの反転が一たび生じると、電場Ｅのオフの後、図１０（ｅ）〜（ｈ）、図１０（ｍ）〜（ｐ）に示されるように、磁化ベクトルｍiと電気分極ｐiの空間分布の緩和によって、磁化配置の緩和と再構成が自発的に生じ、単離されたスキルミオンＳｋが生成される。
【００５７】
（第２変形例）
上記実施形態では、磁場発生部１４が磁性体１２の表面と対向する位置に間隔をあけて配置される例を示したが、磁場発生部の配置はこれに限られない。例えば、図１１に示されるスキルミオン生成装置１Ｂのように、磁場発生部としての強磁性体層１９を磁性体１２の裏面（若しくは表面）に貼り付けた形態であっても、磁性体１２に対して磁場を好適に印加することができる。この場合、強磁性体層１９は、例えば磁性体１２の裏面と導電性の基材１８との間に配置されてもよい。このような構成によっても、スキルミオンを効率良く生成することができる。
【００５８】
（第３変形例）
上記実施形態では、磁場発生部１４が磁性体１２に磁場を印加する例を示したが、磁場発生部を省くことも可能である。例えば、磁性体１２を磁気異方性の強い材料、例えばキラル磁性体のような強い磁気異方性を有する磁性体とすることにより、磁場を印加せず、電場発生部１６からの電界のみによってスキルミオンを生成することができると考えられる。
【００５９】
（第２実施形態）
続いて、上記実施形態のスキルミオン生成方法を利用した磁気記憶装置の構成について説明する。図１２は、本実施形態に係る磁気記憶装置３０の構成を概略的に示す図である。図１２に示されるように、この磁気記憶装置３０は、磁性体３２と、磁場発生部３４と、電場発生部３６とを備える。
【００６０】
磁性体３２は、第１実施形態の磁性体１２と同様に、スキルミオン相を有する絶縁性の磁性体である。但し、本実施形態の磁性体３２は、所定方向に並ぶ複数の記憶領域３２ａを含む。各記憶領域３２ａには、単一のスキルミオンが形成されることにより、１ビットの情報が書き込まれ、保持される。磁場発生部３４は、書き込み対象とされた記憶領域３２ａに磁場（外部磁場）を印加する。磁場発生部３４により印加される磁場は、第１実施形態において説明された磁場と同様である。電場発生部３６は、書き込み対象とされた記憶領域３２ａに対し電場を印加することにより、情報を保持するためのスキルミオンＳｋを当該記憶領域３２ａに生成する。電場発生部３６は、例えば針状の電極を有しており、記憶領域３２ａに対し局所的に電場を印加する。生成されたスキルミオンＳｋは、例えば電場勾配や温度勾配を利用して、所定位置に移動することができる。
【００６１】
また、スキルミオンＳｋを読み出す方式としては、磁性体３２をホールバー型に形成し、スキルミオンＳｋのホール効果を利用して読み出す方式、トンネル磁気抵抗効果を利用して読み出す方式などがある。
【００６２】
本実施形態の磁気記憶装置３０によれば、第１実施形態に係るスキルミオン生成装置１Ａの構成を含むことにより、スキルミオンを生成する際の消費電力を低減でき、省電力の磁気記憶装置を好適に実現できる。
【００６３】
本発明によるスキルミオン生成装置、スキルミオン生成方法、および磁気記憶装置は、上述した実施形態に限られるものではなく、他に様々な変形が可能である。例えば、上述したスキルミオン生成方法及びスキルミオン生成装置によれば、スキルミオンを消去することも可能である。すなわち、スキルミオンを生成したときの電場とは逆向きの電場を針状電極によってスキルミオンに対し印加することで、スキルミオン生成時とは真逆の作用により磁化ベクトルの再反転を生じさせ、スキルミオンを消去することができる。また、上述したスキルミオン生成方法では磁性体に対して磁場の印加を開始し、その後に電場を印加しているが、まず電場の印加を開始し、その後に磁場を印加することによっても、スキルミオンを好適に形成することができる。
【産業上の利用可能性】
【００６４】
本発明は、スキルミオンを生成する際の消費電力を低減することができるスキルミオン生成装置、スキルミオン生成方法、および磁気記憶装置として利用可能である。特に、本発明によれば、電場を印加するだけでスキルミオンを生成できる。スキルミオンは高い安定性を有し、電場や温度の勾配を利用して容易に移動させることができる。従って、本発明は、情報記憶密度が高く、低消費電力の記憶装置への応用が可能である。
【符号の説明】
【００６５】
１Ａ…スキルミオン生成装置、１２…磁性体、１４…磁場発生部、１６…電場発生部、１７…電源、１８…基材、１９…強磁性体層、２１…電場印加領域、３０…磁気記憶装置、３２…磁性体、３２ａ…記憶領域、３４…磁場発生部、３６…電場発生部。
【図１】
2016158230.tif 000012
【図２】
2016158230.tif 000013
【図３】
2016158230.tif 000014
【図４】
2016158230.tif 000015
【図５】
2016158230.tif 000016
【図６】
2016158230.tif 000017
【図７】
2016158230.tif 000018
【図８】
2016158230.tif 000019
【図９】
2016158230.tif 000020
【図１０】
2016158230.tif 000021
【図１１】
2016158230.tif 000022
【図１２】
2016158230.tif 000023
【図１３】
2016158230.tif 000024
【国際調査報告】
2016158230.tif 000025
2016158230.tif 000026
2016158230.tif 000027
2016158230.tif 000028